【手続補正書】
【提出日】平成19年11月7日(2007.11.7)
【手続補正１】
【補正対象書類名】特許請求の範囲
【補正対象項目名】全文
【補正方法】変更
【補正の内容】
【特許請求の範囲】
【請求項１】
ａ)(１)(ｉ)２,４'-ジフェニルメタンジイソシアネート１０〜４０重量％、
(ii)２,２'-ジフェニルメタンジイソシアネート０〜６重量％、および
(iii)４,４'-ジフェニルメタンジイソシアネート５４〜９０重量％
〔ａ)(１)(ｉ)、ａ)(１)(ii)およびａ)(１)(iii)の重量％は、合計でａ)(１)の１００重量％である〕
を含んでなるジフェニルメタンジイソシアネートと、
ｂ)少なくとも一つのヒドロキシル基を含有する有機化合物との、
触媒量の
ｃ)(１)一以上の三量体触媒、(２)一以上のアロファネート触媒、(３)アロファネート-三量体触媒系および(４)それらの混合物からなる群から選択される少なくとも一つの触媒の存在下での
反応生成物であって、
ここで成分ｂ)は、存在するＭＤＩのイソシアネート１当量当たり約０.０１〜約０.２５当量のヒドロキシル基が存在するような量で存在し、少なくとも約５０％のウレタン基をｃ)上記触媒または触媒系によってアロファネート基に変換し、および所望のＮＣＯ基含量が達成された際に、触媒停止剤を添加した、反応生成物
を含んでなる、１５〜３０％のＮＣＯ基含量を有する安定性液体アロファネート変性部分三量体化ジフェニルメタンジイソシアネート。
【請求項２】
アロファネート基および三量体基が同時に形成された、請求項１に記載の安定性液体アロファネート変性部分三量体化ジフェニルメタンジイソシアネート。
【請求項３】
最初にアロファネート基が形成され、次いで三量体基が形成された、請求項１に記載の安定性液体アロファネート変性部分三量体化ジフェニルメタンジイソシアネート。
【請求項４】
１５〜３０％のＮＣＯ基含量を有する安定性液体アロファネート変性部分三量体化ジフェニルメタンジイソシアネートの製造方法であって、
(１)ａ)(１)(ｉ)２,４'-ジフェニルメタンジイソシアネート１０〜４０重量％、
(ii)２,２'-ジフェニルメタンジイソシアネート０〜６重量％、および
(iii)４,４'-ジフェニルメタンジイソシアネート５４〜９０重量％
〔ａ)(１)(ｉ)、ａ)(１)(ii)およびａ)(１)(iii)の重量％は、合計でａ)(１)の１００重量％である〕
を含んでなるジフェニルメタンジイソシアネートと、
ｂ)少なくとも一つのヒドロキシル基を含有する有機化合物を、
触媒量の
ｃ)(１)一以上の三量体触媒、(２)一以上のアロファネート触媒、(３)アロファネート-三量体触媒系および(４)それらの混合物からなる群から選択される少なくとも一つの触媒の存在下、
約７０〜１２０℃の温度に約１〜約６時間加熱し、
ここでｂ)の量は、存在するＭＤＩのイソシアネート１当量当たり約０.０１〜約０.２５当量のヒドロキシル基が存在するような量であり、および、少なくとも約５０％のウレタン基をｃ)上記触媒によってアロファネート基に変換し、そして
(２)(１)において反応混合物の所望のＮＣＯ基含量が達成された際に、触媒停止剤を添加して反応混合物中の触媒を中和することを含む、方法。
【請求項５】
ｃ)触媒を、アロファネート基および三量体基が同時に形成するように選択する、請求項４に記載の方法。
【請求項６】
ｃ)触媒を、アロファネート基が最初に形成されるように選択し、次いで、別の適当な触媒ｃ)を、三量体基が形成されるように選択する、請求項４に記載の方法。
【請求項７】
(Ａ)ａ)(２)(ｉ)２,４'-ジフェニルメタンジイソシアネート０〜６０重量％、
(ii)２,２'-ジフェニルメタンジイソシアネート０〜６重量％、および
(iii)４,４'-ジフェニルメタンジイソシアネート３４〜１００重量％
〔ａ)(２)(ｉ)、ａ)(２)(ii)およびａ)(２)(iii)の重量％は、合計でａ)(２)の１００重量％である〕
を含んでなるジフェニルメタンジイソシアネートと、
ｂ)少なくとも一つのヒドロキシル基を含有する有機化合物との、
ｃ)(２)一以上のアロファネート触媒の存在下での
反応生成物であって、
ここで成分ｂ)は、存在するＭＤＩのイソシアネート１当量当たり約０.０５〜約０.２５当量のヒドロキシル基が存在するような量で存在し、少なくとも約５０％のウレタン基をｃ)(２)によってアロファネート基に変換し、およびアロファネート変性ＭＤＩの所望のＮＣＯ基含量が達成された際に、触媒停止剤を添加した、反応生成物
を含んでなる、約１６〜約２９％のＮＣＯ基含量を有するアロファネート変性ジフェニルメタンジイソシアネート２０〜６５重量％((Ａ)および(Ｂ)の１００重量％に基づく)と、
(Ｂ)ａ)(３)(ｉ)２,４'-ジフェニルメタンジイソシアネート１０〜６０重量％、
(ii)２,２'-ジフェニルメタンジイソシアネート０〜６重量％、および
(iii)４,４'-ジフェニルメタンジイソシアネート３４〜９０重量％
〔ａ)(３)(ｉ)、ａ)(３)(ii)およびａ)(３)(iii)の重量％は、合計でａ)(３)の１００重量％である〕
を含んでなるジフェニルメタンジイソシアネートの
ｃ)(１)一以上の三量体触媒、(３)三量体-アロファネート触媒系および(４)それらの混合物からなる群から選択される少なくとも一つの触媒の存在下での
三量体化生成物であって、
ここで三量体含量は、成分(Ｂ)の１００重量％に基づいて、少なくとも約１０〜約８０重量％であり、および三量体変性ＭＤＩの所望のＮＣＯ基含量が達成された際に、触媒停止剤を添加した、三量体化生成物
を含んでなる、約２０〜約３１％のＮＣＯ基含量を有する部分三量体化ジフェニルメタンジイソシアネート３５〜８０重量％((Ａ)および(Ｂ)の１００重量％に基づく)
を含んでなる、１５〜３０％のＮＣＯ基含量を有する安定性液体アロファネート変性部分三量体化ジフェニルメタンジイソシアネート。
【請求項８】
１５〜３０％のＮＣＯ基含量を有する安定性液体アロファネート変性部分三量体化ジフェニルメタンジイソシアネートの製造方法であって、
(１)(Ａ)ａ)(２)(ｉ)２,４'-ジフェニルメタンジイソシアネート０〜６０重量％、
(ii)２,２'-ジフェニルメタンジイソシアネート０〜６重量％、および
(iii)４,４'-ジフェニルメタンジイソシアネート３４〜１００重量％
〔ａ)(２)(ｉ)、ａ)(２)(ii)およびａ)(２)(iii)の重量％は、合計でａ)(２)の１００重量％である〕
を含んでなるジフェニルメタンジイソシアネートと、
ｂ)少なくとも一つのヒドロキシル基を含有する有機化合物との、
ｃ)(２)一以上のアロファネート触媒の存在下での、
反応生成物であって、
ここで成分ｂ)は、存在するＭＤＩのイソシアネート１当量当たり約０.０５〜約０.２５当量のヒドロキシル基が存在するような量で存在し、少なくとも約、少なくとも約５０％のウレタン基をｃ)(２)によってアロファネート基に変換し、およびアロファネート変性ＭＤＩの所望のＮＣＯ基含量が達成された際に、触媒停止剤を添加した、反応生成物
を含んでなる、約１６〜約２９％のＮＣＯ基含量を有するアロファネート変性ジフェニルメタンジイソシアネート２０〜６５重量％((Ａ)および(Ｂ)の１００重量％に基づく)と、
(Ｂ)ａ)(３)(ｉ)２,４'-ジフェニルメタンジイソシアネート１０〜６０重量％、
(ii)２,２'-ジフェニルメタンジイソシアネート０〜６重量％、および
(iii)４,４'-ジフェニルメタンジイソシアネート３４〜９０重量％
〔ａ)(３)(ｉ)、ａ)(３)(ii)およびａ)(３)(iii)の重量％は、合計でａ)(３)の１００重量％である〕
を含んでなるジフェニルメタンジイソシアネートの、
ｃ)(１)一以上の三量体触媒、(３)三量体-アロファネート触媒系および(４)それらの混合物からなる群から選択される少なくとも一つの触媒の存在下で形成された、
三量体化生成物であって、
ここで三量体含量は、成分(Ｂ)の１００重量％に基づいて、少なくとも約１０〜約８０重量％であり、および所望のＮＣＯ基含量が達成された際に、触媒停止剤を添加した、三量体化生成物
を含んでなる、約２０〜約３１％のＮＣＯ基含量を有する少なくとも部分的に三量体化したジフェニルメタンジイソシアネート３５〜８０重量％((Ａ)および(Ｂ)の１００重量％に基づく)
をブレンドし、そして
(２)該ブレンドを周囲温度に冷却すること
を含む、方法。
【請求項９】
(Ｉ)請求項１に記載の保存安定性液体アロファネート変性部分三量体化ジフェニルメタンジイソシアネートと、
(II)約１.５〜約６個のヒドロキシル基を含有し、約７６〜約１０,０００の分子量を有するイソシアネート反応性成分との
反応生成物を含んでなる、８〜２８％のＮＣＯ基含量を有するアロファネート変性部分三量体化ジフェニルメタンジイソシアネートの保存安定性液体ウレタンプレポリマー。
【請求項１０】
約８〜約２８％のＮＣＯ基含量を有するアロファネート変性部分三量体化ジフェニルメタンジイソシアネートの保存安定性液体ウレタンプレポリマーの製造方法であって、
(１)(Ｉ)請求項１に記載の保存安定性液体アロファネート変性部分三量体化ジフェニルメタンジイソシアネートを、
(II)約１.５〜約６個のヒドロキシル基を含有し、約７６〜約１０,０００の分子量を有するイソシアネート反応性成分と
４０〜８０℃の温度にて１〜６時間反応させることを含む、方法。
【請求項１１】
(III)請求項７に記載の保存安定性液体アロファネート変性部分三量体化ジフェニルメタンジイソシアネートと、
(II)約１.５〜約６個のヒドロキシル基を含有し、約７６〜約１０,０００の分子量を有するイソシアネート反応性成分との
反応生成物を含んでなる、８〜２８％のＮＣＯ基含量を有するアロファネート変性部分三量体化ジフェニルメタンジイソシアネートの保存安定性液体ウレタンプレポリマー。
【請求項１２】
約８〜約２８％のＮＣＯ基含量を有するアロファネート変性部分三量体化ジフェニルメタンジイソシアネートの保存安定性液体ウレタンプレポリマーの製造方法であって、
(１)(III)請求項７に記載の保存安定性液体アロファネート変性部分三量体化ジフェニルメタンジイソシアネートを、
(II)約１.５〜約６個のヒドロキシル基を含有し、約７６〜約１０,０００の分子量を有するイソシアネート反応性成分と、
４０〜８０℃の温度にて１〜６時間反応させることを含む、方法。
【手続補正２】
【補正対象書類名】明細書
【補正対象項目名】００８９
【補正方法】変更
【補正の内容】
【００８９】
本発明を上記で例示の目的をもって詳細に説明したが、このような詳説が単にその目的のためであって、本発明は、特許請求の範囲によって限定され得る場合を除いて、本発明の精神および範囲を逸脱することなく、当業者によって変形がなされ得ると理解されるべきである。
本発明の好適な実施態様には、以下のものが含まれる。
〔１〕  ａ)(１)(ｉ)２,４'-ジフェニルメタンジイソシアネート１０〜４０重量％、
(ii)２,２'-ジフェニルメタンジイソシアネート０〜６重量％、および
(iii)４,４'-ジフェニルメタンジイソシアネート５４〜９０重量％
〔ａ)(１)(ｉ)、ａ)(１)(ii)およびａ)(１)(iii)の重量％は、合計でａ)(１)の１００重量％である〕
を含んでなるジフェニルメタンジイソシアネートと、
ｂ)少なくとも一つのヒドロキシル基を含有する有機化合物との、
触媒量の
ｃ)(１)一以上の三量体触媒、(２)一以上のアロファネート触媒、(３)アロファネート-三量体触媒系および(４)それらの混合物からなる群から選択される少なくとも一つの触媒の存在下での
反応生成物であって、
ここで成分ｂ)は、存在するＭＤＩのイソシアネート１当量当たり約０.０１〜約０.２５当量のヒドロキシル基が存在するような量で存在し、少なくとも約５０％のウレタン基をｃ)上記触媒または触媒系によってアロファネート基に変換し、および所望のＮＣＯ基含量が達成された際に、触媒停止剤を添加した、反応生成物
を含んでなる、１５〜３０％のＮＣＯ基含量を有する安定性液体アロファネート変性部分三量体化ジフェニルメタンジイソシアネート。
〔２〕  ＮＣＯ基含量は２０〜２８％である、上記〔１〕に記載の安定性液体アロファネート変性部分三量体化ジフェニルメタンジイソシアネート。
〔３〕  ａ)(１)上記ジフェニル-メタンジイソシアネートは、(ｉ)２,４'-異性体２０〜３５重量％、(ii)２,２'-異性体０〜２重量％、および(iii)４,４'-異性体６３〜８０重量％
〔ａ)(１)(ｉ)、ａ)(１)(ii)およびａ)(１)(iii)の重量％は、合計でａ)(１)の１００重量％である〕
を含んでなる、上記〔１〕に記載の安定性液体アロファネート変性部分三量体化ジフェニルメタンジイソシアネート。
〔４〕  成分ｂ)は、存在するジフェニルメタンジイソシアネートのイソシアネート１当量当たり約０.０１〜０.２０当量のヒドロキシル基が存在するような量で存在する、上記〔１〕に記載の安定性液体アロファネート変性部分三量体化ジフェニルメタンジイソシアネート。
〔５〕  少なくとも約７０％のウレタン基を、ｃ)上記触媒によってアロファネート基に変換した、上記〔１〕に記載の安定性液体アロファネート変性部分三量体化ジフェニルメタンジイソシアネート。
〔６〕  アロファネート基および三量体基が同時に形成された、上記〔１〕に記載の安定性液体アロファネート変性部分三量体化ジフェニルメタンジイソシアネート。
〔７〕  最初にアロファネート基が形成され、次いで三量体基が形成された、上記〔１〕に記載の安定性液体アロファネート変性部分三量体化ジフェニルメタンジイソシアネート。
〔８〕  ｂ)上記有機化合物は、約３２〜約６,０００の分子量を有し、約１〜約４個のヒドロキシル基を含有する、上記〔１〕に記載の安定性液体アロファネート変性部分三量体化ジフェニルメタンジイソシアネート。
〔９〕  ｂ)は、２-プロパノールまたはイソブチルアルコールを含んでなる、上記〔１〕に記載の安定性液体アロファネート変性部分三量体化ジフェニルメタンジイソシアネート。
〔１０〕  １５〜３０％のＮＣＯ基含量を有する安定性液体アロファネート変性部分三量体化ジフェニルメタンジイソシアネートの製造方法であって、
(１)ａ)(１)(ｉ)２,４'-ジフェニルメタンジイソシアネート１０〜４０重量％、
(ii)２,２'-ジフェニルメタンジイソシアネート０〜６重量％、および
(iii)４,４'-ジフェニルメタンジイソシアネート５４〜９０重量％
〔ａ)(１)(ｉ)、ａ)(１)(ii)およびａ)(１)(iii)の重量％は、合計でａ)(１)の１００重量％である〕
を含んでなるジフェニルメタンジイソシアネートと、
ｂ)少なくとも一つのヒドロキシル基を含有する有機化合物を、
触媒量の
ｃ)(１)一以上の三量体触媒、(２)一以上のアロファネート触媒、(３)アロファネート-三量体触媒系および(４)それらの混合物からなる群から選択される少なくとも一つの触媒の存在下、
約７０〜１２０℃の温度に約１〜約６時間加熱し、
ここでｂ)の量は、存在するＭＤＩのイソシアネート１当量当たり約０.０１〜約０.２５当量のヒドロキシル基が存在するような量であり、および、少なくとも約５０％のウレタン基をｃ)上記触媒によってアロファネート基に変換し、そして
(２)(１)において反応混合物の所望のＮＣＯ基含量が達成された際に、触媒停止剤を添加して反応混合物中の触媒を中和することを含む、方法。
〔１１〕  ＮＣＯ基含量は２０〜２８％である、上記〔１０〕に記載の方法。
〔１２〕  ａ)(１)上記ジフェニルメタンジイソシアネートは、(ｉ)２,４'-異性体２０〜３５重量％、(ii)２,２'-異性体０〜２重量％、および(iii)４,４'-異性体６３〜８０重量％
〔ａ)(１)(ｉ)、ａ)(１)(ii)およびａ)(１)(iii)の重量％は、合計でａ)(１)の１００重量％である〕
を含んでなる、上記〔１０〕に記載の方法。
〔１３〕  成分ｂ)は、存在するジフェニルメタンジイソシアネートのイソシアネート１当量当たり約０.０１〜０.２０当量のヒドロキシル基が存在するような量で存在する、上記〔１０〕に記載の方法。
〔１４〕  少なくとも約７０％のウレタン基を、ｃ)上記触媒によってアロファネート基に変換する、上記〔１０〕に記載の方法。
〔１５〕  ｃ)触媒を、アロファネート基および三量体基が同時に形成するように選択する、上記〔１０〕に記載の方法。
〔１６〕  ｃ)触媒を、アロファネート基が最初に形成されるように選択し、次いで、別の適当な触媒ｃ)を、三量体基が形成されるように選択する、上記〔１０〕に記載の方法。
〔１７〕  ｂ)上記有機化合物は、約３２〜約６,０００の分子量を有し、約１〜約４個のヒドロキシル基を含有する、上記〔１０〕に記載の方法。
〔１８〕  ｂ)は、２-プロパノールまたはイソブチルアルコールを含んでなる、上記〔１０〕に記載の方法。
〔１９〕  (Ａ)ａ)(２)(ｉ)２,４'-ジフェニルメタンジイソシアネート０〜６０重量％、
(ii)２,２'-ジフェニルメタンジイソシアネート０〜６重量％、および
(iii)４,４'-ジフェニルメタンジイソシアネート３４〜１００重量％
〔ａ)(２)(ｉ)、ａ)(２)(ii)およびａ)(２)(iii)の重量％は、合計でａ)(２)の１００重量％である〕
を含んでなるジフェニルメタンジイソシアネートと、
ｂ)少なくとも一つのヒドロキシル基を含有する有機化合物との、
ｃ)(２)一以上のアロファネート触媒の存在下での
反応生成物であって、
ここで成分ｂ)は、存在するＭＤＩのイソシアネート１当量当たり約０.０５〜約０.２５当量のヒドロキシル基が存在するような量で存在し、少なくとも約５０％のウレタン基をｃ)(２)によってアロファネート基に変換し、およびアロファネート変性ＭＤＩの所望のＮＣＯ基含量が達成された際に、触媒停止剤を添加した、反応生成物
を含んでなる、約１６〜約２９％のＮＣＯ基含量を有するアロファネート変性ジフェニルメタンジイソシアネート２０〜６５重量％((Ａ)および(Ｂ)の１００重量％に基づく)と、
(Ｂ)ａ)(３)(ｉ)２,４'-ジフェニルメタンジイソシアネート１０〜６０重量％、
(ii)２,２'-ジフェニルメタンジイソシアネート０〜６重量％、および
(iii)４,４'-ジフェニルメタンジイソシアネート３４〜９０重量％
〔ａ)(３)(ｉ)、ａ)(３)(ii)およびａ)(３)(iii)の重量％は、合計でａ)(３)の１００重量％である〕
を含んでなるジフェニルメタンジイソシアネートの
ｃ)(１)一以上の三量体触媒、(３)三量体-アロファネート触媒系および(４)それらの混合物からなる群から選択される少なくとも一つの触媒の存在下での
三量体化生成物であって、
ここで三量体含量は、成分(Ｂ)の１００重量％に基づいて、少なくとも約１０〜約８０重量％であり、および三量体変性ＭＤＩの所望のＮＣＯ基含量が達成された際に、触媒停止剤を添加した、三量体化生成物
を含んでなる、約２０〜約３１％のＮＣＯ基含量を有する部分三量体化ジフェニルメタンジイソシアネート３５〜８０重量％((Ａ)および(Ｂ)の１００重量％に基づく)
を含んでなる、１５〜３０％のＮＣＯ基含量を有する安定性液体アロファネート変性部分三量体化ジフェニルメタンジイソシアネート。
〔２０〕  (Ａ)約２０〜約２８％のＮＣＯ基含量を有するアロファネート変性ジフェニルメタンジイソシアネート３０〜６０重量％((Ａ)および(Ｂ)の１００重量％に基づく)と、
(Ｂ)約２２〜約２９％のＮＣＯ基含量を有する部分三量体化ジフェニルメタンジイソシアネート４０〜７０重量％((Ａ)および(Ｂ)の１００重量％に基づく)
を含んでなる、２０〜２８％のＮＣＯ基含量を有する上記〔１９〕に記載のブレンド。
〔２１〕  (Ａ)上記アロファネート変性ジフェニルメタンジイソシアネートは、
ａ)(２)(ｉ)２,４'-ジフェニルメタンジイソシアネート１０〜５０重量％、
(ii)２,２'-ジフェニルメタンジイソシアネート０〜４重量％、および
(iii)４,４'-ジフェニルメタンジイソシアネート５０〜９０重量％
〔ａ)(２)(ｉ)、ａ)(２)(ii)およびａ)(２)(iii)の重量％は、合計でａ)(２)の１００重量％である〕
を含んでなるジフェニルメタンジイソシアネートと、
ｂ)約３２〜約６,０００の分子量を有し、約１〜約４個のヒドロキシル基を含有する有機化合物との、
ｃ)一以上のアロファネート触媒の存在下での
反応生成物を含んでなる、上記〔１９〕に記載のブレンド。
〔２２〕  (Ａ)アロファネート変性ジフェニルメタンジイソシアネートにおいて、Ｂ)の量は、存在するＭＤＩのイソシアネート１当量当たり約０.１０〜０.２０当量のヒドロキシル基が存在するような量であり、および、少なくとも約７０％のウレタン基をアロファネート基に変換した、上記〔１９〕に記載のブレンド。
〔２３〕  (Ｂ)上記三量体化ジフェニルメタンジイソシアネートは、
ａ)(３)(ｉ)２,４'-ジフェニルメタンジイソシアネート２０〜４０重量％、
(ii)２,２'-ジフェニルメタンジイソシアネート０〜２重量％、および
(iii)４,４'-ジフェニルメタンジイソシアネート６０〜８０重量％
〔ａ)(３)(ｉ)、ａ)(３)(ii)およびａ)(３)(iii)の重量％は、合計でａ)(３)の１００重量％である〕
の反応生成物を含んでなるジフェニルメタンジイソシアネートの
ｃ)(１)一以上の三量体触媒、(３)三量体-アロファネート触媒系および(４)それらの混合物からなる群から選択される少なくとも一つの触媒の存在下での
三量体化生成物を含んでなり、
ここで三量体含量は、成分(Ｂ)の１００重量％に基づいて、少なくとも約２５〜約６０重量％である、上記〔１９〕に記載のブレンド。
〔２４〕  ｂ)上記有機化合物は、約３２〜約６,０００の分子量を有し、約１〜約４個のヒドロキシル基を含有する、上記〔１９〕に記載のブレンド。
〔２５〕  ｂ)は、２-プロパノールまたはイソブチルアルコールを含んでなる、上記〔１９〕に記載のブレンド。
〔２６〕  １５〜３０％のＮＣＯ基含量を有する安定性液体アロファネート変性部分三量体化ジフェニルメタンジイソシアネートの製造方法であって、
(１)(Ａ)ａ)(２)(ｉ)２,４'-ジフェニルメタンジイソシアネート０〜６０重量％、
(ii)２,２'-ジフェニルメタンジイソシアネート０〜６重量％、および
(iii)４,４'-ジフェニルメタンジイソシアネート３４〜１００重量％
〔ａ)(２)(ｉ)、ａ)(２)(ii)およびａ)(２)(iii)の重量％は、合計でａ)(２)の１００重量％である〕
を含んでなるジフェニルメタンジイソシアネートと、
ｂ)少なくとも一つのヒドロキシル基を含有する有機化合物との、
ｃ)(２)一以上のアロファネート触媒の存在下での、
反応生成物であって、
ここで成分ｂ)は、存在するＭＤＩのイソシアネート１当量当たり約０.０５〜約０.２５当量のヒドロキシル基が存在するような量で存在し、少なくとも約、少なくとも約５０％のウレタン基をｃ)(２)によってアロファネート基に変換し、およびアロファネート変性ＭＤＩの所望のＮＣＯ基含量が達成された際に、触媒停止剤を添加した、反応生成物
を含んでなる、約１６〜約２９％のＮＣＯ基含量を有するアロファネート変性ジフェニルメタンジイソシアネート２０〜６５重量％((Ａ)および(Ｂ)の１００重量％に基づく)と、
(Ｂ)ａ)(３)(ｉ)２,４'-ジフェニルメタンジイソシアネート１０〜６０重量％、
(ii)２,２'-ジフェニルメタンジイソシアネート０〜６重量％、および
(iii)４,４'-ジフェニルメタンジイソシアネート３４〜９０重量％
〔ａ)(３)(ｉ)、ａ)(３)(ii)およびａ)(３)(iii)の重量％は、合計でａ)(３)の１００重量％である〕
を含んでなるジフェニルメタンジイソシアネートの、
ｃ)(１)一以上の三量体触媒、(３)三量体-アロファネート触媒系および(４)それらの混合物からなる群から選択される少なくとも一つの触媒の存在下で形成された、
三量体化生成物であって、
ここで三量体含量は、成分(Ｂ)の１００重量％に基づいて、少なくとも約１０〜約８０重量％であり、および所望のＮＣＯ基含量が達成された際に、触媒停止剤を添加した、三量体化生成物
を含んでなる、約２０〜約３１％のＮＣＯ基含量を有する少なくとも部分的に三量体化したジフェニルメタンジイソシアネート３５〜８０重量％((Ａ)および(Ｂ)の１００重量％に基づく)
をブレンドし、そして
(２)該ブレンドを周囲温度に冷却すること
を含む、方法。
〔２７〕  (Ａ)約２０〜約２８％のＮＣＯ基含量を有するアロファネート変性ジフェニルメタンジイソシアネート３０〜６０重量％((Ａ)および(Ｂ)の１００重量％に基づく)と、
(Ｂ)約２２〜約２９％のＮＣＯ基含量を有する部分三量体化ジフェニルメタンジイソシアネート４０〜７０重量％((Ａ)および(Ｂ)の１００重量％に基づく)
を含んでなる、２０〜２８％のＮＣＯ基含量を有する上記〔２６〕に記載の方法。
〔２８〕  (Ａ)上記アロファネート変性ジフェニルメタンジイソシアネートは、
ａ)(２)(ｉ)２,４'-ジフェニルメタンジイソシアネート１０〜５０重量％、
(ii)２,２'-ジフェニルメタンジイソシアネート０〜４重量％、および
(iii)４,４'-ジフェニルメタンジイソシアネート５０〜９０重量％
〔ａ)(２)(ｉ)、ａ)(２)(ii)およびａ)(２)(iii)の重量％は、合計でａ)(２)の１００重量％である〕
を含んでなるジフェニルメタンジイソシアネートと、
ｂ)約３２〜約６,０００の分子量を有し、約１〜約４個のヒドロキシル基を含有する有機化合物との、
ｃ)一以上のアロファネート触媒の存在下での
反応生成物を含んでなる、上記〔２６〕に記載の方法。
〔２９〕  (Ａ)アロファネート変性ジフェニルメタンジイソシアネートにおいて、ｂ)の量は、存在するＭＤＩのイソシアネート１当量当たり約０.１０〜０.２０当量のヒドロキシル基が存在するような量であり、および、少なくとも約７０％のウレタン基をアロファネート基に変換する、上記〔２６〕に記載の方法。
〔３０〕  (Ｂ)上記三量体化ジフェニルメタンジイソシアネートは、
ａ)(３)(ｉ)２,４'-ジフェニルメタンジイソシアネート２０〜４０重量％、
(ii)２,２'-ジフェニルメタンジイソシアネート０〜２重量％、および
(iii)４,４'-ジフェニルメタンジイソシアネート６０〜８０重量％
〔ａ)(３)(ｉ)、ａ)(３)(ii)およびａ)(３)(iii)の重量％は、合計でａ)(３)の１００重量％である〕
の反応生成物を含んでなるジフェニルメタンジイソシアネートの
ｃ)(１)一以上の三量体触媒、(３)三量体-アロファネート触媒系および(４)それらの混合物からなる群から選択される少なくとも一つの触媒の存在下での
三量体化生成物を含んでなり、
ここで三量体含量は、成分(Ｂ)の１００重量％に基づいて、少なくとも約２５〜約６０重量％である、上記〔２６〕に記載の方法。
〔３１〕  ｂ)上記有機化合物は、約３２〜約６,０００の分子量を有し、約１〜約４個のヒドロキシル基を含有する、上記〔２６〕に記載の方法。
〔３２〕  ｂ)は、２-プロパノールまたはイソブチルアルコールを含んでなる、上記〔２６〕に記載の方法。
〔３３〕  (Ｉ)上記〔１〕に記載の保存安定性液体アロファネート変性部分三量体化ジフェニルメタンジイソシアネートと、
(II)約１.５〜約６個のヒドロキシル基を含有し、約７６〜約１０,０００の分子量を有するイソシアネート反応性成分との
反応生成物を含んでなる、８〜２８％のＮＣＯ基含量を有するアロファネート変性部分三量体化ジフェニルメタンジイソシアネートの保存安定性液体ウレタンプレポリマー。
〔３４〕  ＮＣＯ基含量は約１２〜約２６％である、上記〔３３〕に記載の保存安定性液体ウレタンプレポリマー。
〔３５〕  (II)上記イソシアネート反応性成分は、２〜６個のヒドロキシル基を含有し、約９０〜約６,０００の分子量を有する、上記〔３３〕に記載の保存安定性液体ウレタンプレポリマー。
〔３６〕  約８〜約２８％のＮＣＯ基含量を有するアロファネート変性部分三量体化ジフェニルメタンジイソシアネートの保存安定性液体ウレタンプレポリマーの製造方法であって、
(１)(Ｉ)上記〔１〕に記載の保存安定性液体アロファネート変性部分三量体化ジフェニルメタンジイソシアネートを、
(II)約１.５〜約６個のヒドロキシル基を含有し、約７６〜約１０,０００の分子量を有するイソシアネート反応性成分と
４０〜８０℃の温度にて１〜６時間反応させることを含む、方法。
〔３７〕  ＮＣＯ基含量は約１２〜約２６％である、上記〔３６〕に記載の方法。
〔３８〕  (II)上記イソシアネート反応性成分は、２〜６個のヒドロキシル基を含有し、約９０〜約６,０００の分子量を有する、上記〔３６〕に記載の方法。
〔３９〕  (III)上記〔１９〕に記載の保存安定性液体アロファネート変性部分三量体化ジフェニルメタンジイソシアネートと、
(II)約１.５〜約６個のヒドロキシル基を含有し、約７６〜約１０,０００の分子量を有するイソシアネート反応性成分との
反応生成物を含んでなる、８〜２８％のＮＣＯ基含量を有するアロファネート変性部分三量体化ジフェニルメタンジイソシアネートの保存安定性液体ウレタンプレポリマー。
〔４０〕  ＮＣＯ基含量は約１２〜約２６％である、上記〔３９〕に記載のプレポリマー。
〔４１〕  (II)上記イソシアネート反応性成分は、２〜６個のヒドロキシル基を含有し、約９０〜約６,０００の分子量を有する、上記〔３９〕に記載のプレポリマー。
〔４２〕  約８〜約２８％のＮＣＯ基含量を有するアロファネート変性部分三量体化ジフェニルメタンジイソシアネートの保存安定性液体ウレタンプレポリマーの製造方法であって、
(１)(III)上記〔１９〕に記載の保存安定性液体アロファネート変性部分三量体化ジフェニルメタンジイソシアネートを、
(II)約１.５〜約６個のヒドロキシル基を含有し、約７６〜約１０,０００の分子量を有するイソシアネート反応性成分と、
４０〜８０℃の温度にて１〜６時間反応させることを含む、方法。
〔４３〕  ＮＣＯ基含量は約１２〜約２６％である、上記〔４２〕に記載の方法。
〔４４〕  (II)上記イソシアネート反応性成分は、２〜６個のヒドロキシル基を含有し、約９０〜約６,０００の分子量を有する、上記〔４２〕に記載の方法。